(57)【要約】      （修正有）【課題】優れた反射防止性、耐熱性および耐薬品性を有する自己粘着シートを提供する。【解決手段】自己粘着シート１０Ａは、第１表面１２Ｓと、第１表面１２Ｓの反対側の第２表面１４Ａを有し、第１表面１２Ｓは複数の凸部１２ｐを有し、第１表面１２Ｓの法線方向から見たとき、複数の凸部１２ｐの２次元的な大きさは２０ｎｍ超５００ｎｍ未満の範囲内にあり、ポリジメチルシロキサン骨格を有するシリコーンエラストマ１２で形成されており、４０以上８０以下のショアＡ硬度を有し、第２表面１４Ａが粘着性を有する。【選択図】図１
2020181095.tif 000002
【特許請求の範囲】
【請求項１】
第１表面と、前記第１表面の反対側の第２表面を有し、
前記第１表面は複数の凸部を有し、前記第１表面の法線方向から見たとき、前記複数の凸部の２次元的な大きさは２０ｎｍ超５００ｎｍ未満の範囲内にあり、
ポリジメチルシロキサン骨格を有するシリコーンエラストマで形成されており、
４０以上８０以下のショアＡ硬度を有し、
前記第２表面が粘着性を有する、自己粘着シート。
【請求項２】
前記シリコーンエラストマはフュームドシリカを含む、請求項１に記載の自己粘着シート。
【請求項３】
前記第２表面に対する水の静的接触角は１１５°以下である、請求項１または２に記載の自己粘着シート。
【請求項４】
前記第１表面に対する水の静的接触角は１２０°以上である、請求項１から３のいずれかに記載の自己粘着シート。
【請求項５】
前記第２表面は複数の凹部を有し、前記複数の凹部のそれぞれの面積円相当径は１μｍ以上５０μｍ以下である、請求項１から４のいずれかに記載の自己粘着シート。
【請求項６】
鏡面を有する鏡部と前記鏡部に連結された支持部とを備える本体と、
請求項１から５のいずれかに記載の自己粘着シートと
を有し、
前記鏡面に前記自己粘着シートの前記第２表面が密着させられている、デンタルミラー。
【請求項７】
鏡面を有する鏡部と前記鏡部に連結された支持部とを備える本体と、
請求項１から５のいずれかに記載の自己粘着シートと
を有し、
前記鏡面に、シリコーン系粘着剤を介して、前記自己粘着シートの前記第２表面が接着されている、デンタルミラー。
【請求項８】
鏡面を有する鏡領域と支持領域とを有する板状の本体と、
請求項１から５のいずれかに記載の自己粘着シートと
を有し、
前記鏡面の少なくとも一部に前記自己粘着シートの前記第２表面が密着させられている、口腔内撮影用ミラー。
【請求項９】
鏡面を有する鏡領域と支持領域とを有する板状の本体と、
請求項１から５のいずれかに記載の自己粘着シートと
を有し、
前記鏡面の少なくとも一部に、シリコーン系粘着剤を介して、前記自己粘着シートの前記第２表面が接着されている、口腔内撮影用ミラー。
【請求項１０】
受光面を有する光学素子と
請求項１から５のいずれかに記載の自己粘着シートと
を有し、
前記受光面の少なくとも一部に前記自己粘着シートの前記第２表面が密着させられている、光学部品。
【請求項１１】
受光面を有する光学素子と
請求項１から５のいずれかに記載の自己粘着シートと
を有し、
前記受光面の少なくとも一部に、シリコーン系粘着剤を介して、前記自己粘着シートの前記第２表面が接着されている、光学部品。
【発明の詳細な説明】
【技術分野】
【０００１】
本発明は、自己粘着シート、特に反射防止性に優れた自己粘着シート、ならびに、そのような自己粘着シートが受光面に貼り付けられたデンタルミラー、口腔内撮影用ミラーおよび光学部品に関する。
【背景技術】
【０００２】
反射防止技術として、モスアイ構造と呼ばれる微細な凹凸構造を表面に形成する方法が利用されている。モスアイ構造を構成する凸部の２次元的な大きさは、例えば１０ｎｍ以上５００ｎｍ未満である。ここで、凸部の「２次元的な大きさ」とは、表面の法線方向から見たときの凸部の面積円相当径を指し、例えば、凸部が円錐形の場合、凸部の２次元的な大きさは、円錐の底面の直径に相当する。凹部の「２次元的な大きさ」も同様である。
【０００３】
本出願人は、陽極酸化ポーラスアルミナ層を用いて、モスアイ構造を有する反射防止膜（反射防止表面）を製造する方法を開発した。陽極酸化ポーラスアルミナ層を用いることによって、反転されたモスアイ構造を有する型を高い量産性で製造することができる（例えば、特許文献１〜４）。参考のために、特許文献１〜４の開示内容のすべてを本明細書に援用する。
【０００４】
上記のモスアイ構造を有する反射防止膜は、ベースフィルム上に光硬化性樹脂を用いて形成されることが多く、表示装置や光学素子の表面に、接着剤を用いて貼り付けられていた。
【先行技術文献】
【特許文献】
【０００５】
【特許文献１】特許第４２６５７２９号公報
【特許文献２】特開２００９−１６６５０２号公報
【特許文献３】国際公開第２０１１／１２５４８６号
【特許文献４】国際公開第２０１３／１８３５７６号
【発明の概要】
【発明が解決しようとする課題】
【０００６】
しかしながら、接着剤を用いて反射防止膜を貼る作業は煩雑であり、容易に着脱可能な自己粘着性を有する反射防止膜に対する潜在的なニーズがある。また、耐熱性や耐薬品性が求められる用途によっては、適当な接着剤がないこともある。たとえば、デンタルミラーや口腔内撮影用ミラーの鏡面に用いるためには、滅菌処理に耐える耐熱性や耐薬品性が求められる。
【０００７】
そこで、本発明は、優れた反射防止性を有し、容易に着脱可能な自己粘着シートを提供すること、特に、耐熱性および耐薬品性を兼ね備えた自己粘着シートを提供することを目的とする。また、本発明は、そのような自己粘着シートが受光面に貼り付けられたデンタルミラー、口腔内撮影用ミラーおよび光学部品を提供することを目的とする。
【課題を解決するための手段】
【０００８】
本発明の実施形態によると、下記の項目に記載の解決手段が提供される。
［項目１］
第１表面と、前記第１表面の反対側の第２表面を有し、
前記第１表面は複数の凸部を有し、前記第１表面の法線方向から見たとき、前記複数の凸部の２次元的な大きさは２０ｎｍ超５００ｎｍ未満の範囲内にあり、
ポリジメチルシロキサン（ＰＤＭＳ）骨格を有するシリコーンエラストマで形成されており、
４０以上８０以下のショアＡ硬度を有し、
前記第２表面が粘着性を有する、自己粘着シート。
ショアＡ硬度が６０以上７０以下であることがさらに好ましい。
前記自己粘着シートの可視光透過率は、例えば、９５％以上である。
前記自己粘着シートの可視光反射率は、例えば、０．２％以下である。
［項目２］
前記シリコーンエラストマはフュームドシリカを含む、項目１に記載の自己粘着シート。
フュームドシリカの含有率は、全体に対して、４０質量％を超えないことが好ましい。フュームドシリカの含有率は、全体に対して、０．１質量％以下であってもよい。フュームドシリカの含有率は、例えば、全体に対して５質量％以上３０質量％以下である。
［項目３］
前記第２表面に対する水の静的接触角は１１５°以下である、項目１または２に記載の自己粘着シート。
前記第２表面に対する水の静的接触角は、例えば９５°以下であり、８０°以下であってもよい。前記第２表面にエキシマＵＶを照射し、改質することによって、水の接触角を小さくすることができる。
前記第２表面に対するヘキサデカンの静的接触角は例えば２２°以下である。
［項目４］
前記第１表面に対する水の静的接触角は１２０°以上である、項目１から３のいずれかに記載の自己粘着シート。
前記第１表面に対するヘキサデカンの静的接触角は例えば４０°以下である。
［項目５］
前記第２表面は複数の凹部を有し、前記複数の凹部のそれぞれの面積円相当径は１μｍ以上５０μｍ以下である、項目１から４のいずれかに記載の自己粘着シート。
前記複数の凹部のそれぞれは例えば円柱状である。
前記複数の凹部の隣接間距離（ピッチ）は、１μｍ以上１００μｍ以下である。
［項目６］
鏡面を有する鏡部と前記鏡部に連結された支持部とを備える本体と、
項目１から５のいずれかに記載の自己粘着シートと
を有し、
前記鏡面に前記自己粘着シートの前記第２表面が密着させられている、デンタルミラー。
前記自己粘着シートは、例えば、容易に着脱可能なように、前記鏡面に密着されている。
[項目７]
鏡面を有する鏡部と前記鏡部に連結された支持部とを備える本体と、
項目１から５のいずれかに記載の自己粘着シートと
を有し、
前記鏡面に、シリコーン系粘着剤を介して、前記自己粘着シートの前記第２表面が接着されている、デンタルミラー。
［項目８］
鏡面を有する鏡領域と支持領域とを有する板状の本体と、
項目１から５のいずれかに記載の自己粘着シートと
を有し、
前記鏡面の少なくとも一部に前記自己粘着シートの前記第２表面が密着させられている、口腔内撮影用ミラー。
[項目９]
鏡面を有する鏡領域と支持領域とを有する板状の本体と、
項目１から５のいずれかに記載の自己粘着シートと
を有し、
前記鏡面の少なくとも一部に、シリコーン系粘着剤を介して、前記自己粘着シートの前記第２表面が接着されている、口腔内撮影用ミラー。
［項目１０］
受光面を有する光学素子と
項目１から５のいずれかに記載の自己粘着シートと
を有し、
前記受光面の少なくとも一部に前記自己粘着シートの前記第２表面が密着させられている、光学部品。
[項目１１]
受光面を有する光学素子と
項目１から５のいずれかに記載の自己粘着シートと
を有し、
前記受光面の少なくとも一部に、シリコーン系粘着剤を介して、前記自己粘着シートの前記第２表面が接着されている、光学部品。
【発明の効果】
【０００９】
本発明の実施形態によると、優れた反射防止性を有し、容易に着脱可能な自己粘着シート、特に、耐熱性および耐薬品性を兼ね備えた自己粘着シートが提供される。また、本発明の実施形態によると、そのような自己粘着シートが受光面に貼り付けられたデンタルミラー、口腔内撮影用ミラーおよび光学部品が提供される。
【図面の簡単な説明】
【００１０】
【図１】本発明の実施形態による自己粘着シート１０Ａの模式的な断面図である。
【図２】本発明の実施形態による他の自己粘着シート１０Ｂの模式的な断面図である。
【図３】本発明の実施形態による自己粘着シートの形成に用いられるモスアイ用型３０も模式的な断面図である。
【図４】本発明の実施形態による、自己粘着シート１０を備えるデンタルミラー１００の模式的な斜視図である。
【図５Ａ】本発明の実施形態による、自己粘着シート１０ａを備える口腔内撮影用ミラー２００Ａの模式的な平面図である。
【図５Ｂ】本発明の実施形態による、自己粘着シート１０ｂを備える口腔内撮影用ミラー２００Ｂの模式的な平面図である。
【図５Ｃ】本発明の実施形態による、自己粘着シート１０ｃを備える口腔内撮影用ミラー２００Ｃの模式的な平面図である。
【図５Ｄ】本発明の実施形態による、自己粘着シート１０ｄを備える口腔内撮影用ミラー２００Ｄの模式的な平面図である。
【図６Ａ】本発明の実施形態による、自己粘着シート１０ｅを備える道路反射鏡３００の模式的な側面図である。
【図６Ｂ】本発明の実施形態による、自己粘着シート１０ｆを備える信号機の灯器４００の模式的な断面図である。
【発明を実施するための形態】
【００１１】
以下、図面を参照して本発明の実施形態による自己粘着シートおよびデンタルミラーを説明する。なお、本発明の実施形態は、以下で例示する実施形態に限定されない。
【００１２】
図１に本発明の実施形態による自己粘着シート１０Ａの模式的な断面図を示す。自己粘着シート１０Ａは、ポリジメチルシロキサン骨格を有するシリコーンエラストマ１２で形成されており、４０以上８０以下のショアＡ硬度を有している。シリコーンエラストマ１２は、強度の観点から、フュームドシリカを含むことが好ましい。フュームドシリカの含有率は、全体に対して、４０質量％を超えないことが好ましい。フュームドシリカの含有率は、全体に対して、０．１質量％以下であってもよい。たとえば、フュームドシリカの含有率は、例えば、全体に対して５質量％以上３０質量％以下である。フュームドシリカは、平均粒径が５０ｎｍ以下のシリカ粒子であることが好ましく、モスアイ形状の粒子による散乱の影響を考慮すると、平均粒径は３０ｎｍ以下であることがさらに好ましい。
【００１３】
実験例を示して後述するように、４０以上８０以下のショアＡ硬度を有するシリコーンエラストマは、適度な柔軟性と強度を有するので、自己粘着性を有し得る。また、シリコーンエラストマは、よく知られているように、優れた耐熱性および耐薬品性を有している。したがって、後述するデンタルミラーに用いても、滅菌処理（例えば、中性洗剤による洗浄および／または、例えば１３０℃程度の加熱処理）に耐えることができる。
【００１４】
自己粘着シート１０Ａは、第１表面１２Ｓに複数の凸部１２ｐを有しており、複数の凸部１２ｐは、モスアイ構造を構成している。自己粘着シート１０Ａの法線方向から見たとき、凸部１２ｐの２次元的な大きさＤpは２０ｎｍ超５００ｎｍ未満の範囲内にある。ここで、凸部１２ｐの「２次元的な大きさ」とは、表面の法線方向から見たときの凸部１２ｐの面積円相当径を指す。例えば、凸部１２ｐが円錐形の場合、凸部１２ｐの２次元的な大きさは、円錐の底面の直径に相当する。また、凸部１２ｐの典型的な隣接間距離Ｄintは２０ｎｍ超１０００ｎｍ以下である。図１に例示するように、凸部１２ｐが密に配列されており、隣接する凸部１２ｐ間に間隙が存在しない（例えば、円錐の底面が部分的に重なる）場合には、凸部１２ｐの２次元的な大きさＤpは隣接間距離Ｄintと等しい。凸部１２ｐの典型的な高さＤhは、５０ｎｍ以上５００ｎｍ未満である。凸部１２ｐの高さＤhが１５０ｎｍ以下であってもよい。自己粘着シート１０Ａの厚さに特に制限はなく、例えば、強度やハンドリング性の観点から１００μｍ以上２０００μｍ以下である。
【００１５】
自己粘着シート１０Ａは、特許文献１〜４に記載されている反射防止膜と同様のモスアイ構造を有している。反射防止機能を発現させるためには、表面に平坦な部分がなく、凸部１２ｐが密に配列されていることが好ましい。また、凸部１２ｐは、空気側から内部に向かって、断面積（入射光線に直交する面に平行な断面）が増加する形状、例えば、円錐形であることが好ましい。また、光の干渉を抑制するために、凸部１２ｐを規則性がないように、好ましくはランダムに、配列することが好ましい。自己粘着シート１０Ａの可視光反射率は、例えば、０．２％以下であり、可視光透過率は、例えば、９５％以上である。
【００１６】
また、第１表面１２Ｓが有するモスアイ構造は、いわゆるロータス効果を発現するので、第１表面１２Ｓは、優れた撥水性を示す。第１表面１２Ｓに対する水の静的接触角は例えば１２０°以上である。一方、第１表面１２Ｓの反対側の第２表面１４Ａは、平坦であり、第２表面１４Ａに対する水の静的接触角は１１５°以下である。第２表面にエキシマＵＶ（波長１７２ｎｍ）を照射し、改質することによって、水の接触角を小さくすることができる。第２表面１４Ａに対する水の静的接触角は、例えば９５°以下であり、８０°以下であってもよい。第２表面１４Ａに対する水の接触角が小さいほど、すなわち、第２表面の親水性が強いほど、第２表面の粘着性が強くなる。
【００１７】
図２に本発明の実施形態による他の自己粘着シート１０Ｂの模式的な断面図である。自己粘着シート１０Ｂが有する第１表面１２Ｓは、自己粘着シート１０Ａの第１表面１２Ｓと同じ構造であってよい。自己粘着シート１０Ｂは、第２表面１４Ｂが複数の凹部１６を有している点で、自己粘着シート１０Ａと異なる。
【００１８】
第２表面１４Ｂが有する複数の凹部１６のそれぞれの面積円相当径は例えば、１μｍ以上５０μｍ以下である。複数の凹部１６のそれぞれは例えば円柱状である。また、複数の凹部の隣接間距離（ピッチ）は、１μｍ以上１００μｍ以下である。なお、複数の凹部は規則的に配列されている必要はない。このような凹部１６に対応するミクロな凸部（例えば円柱）を有する型は、市販されている。
【００１９】
自己粘着シート１０Ｂの第２表面１４Ｂを密着させたい表面（例えば、デンタルミラーの鏡面）に接触させた後、自己粘着シート１０Ｂを第１表面１２Ｓから押圧すると、複数の凹部１６内の空気が押し出され、複数の凹部１６が吸盤として作用し、第２表面１４の密着力が一層大きくなる。複数の凹部１６内の空気が押し出されると、第２表面１４からの反射が抑制されるので、自己粘着シート１０Ｂがより透明に見える。
【００２０】
なお、本明細書において、「モスアイ構造」は、図１および図２に示した自己粘着シート１０Ａ、１０Ｂの第１表面１２Ｓが有する凸部１２ｐの様に、断面積（膜面に平行な断面）が増加する形状の凸部で構成される。凸部１２ｐが円錐形のとき、断面における斜面は直線になるが、曲線であってもよい。
【００２１】
図１および図２に例示したようなモスアイ構造を表面に形成するための型（以下、「モスアイ用型」という。）３０の模式的な断面図を図３に示す。モスアイ用型３０は、表面に、モスアイ構造を反転させた、反転されたモスアイ構造を有する。このようなモスアイ用型３０は、特許文献２〜４に記載されている方法で製造することができる。すなわち、基材上に堆積されたアルミニウム膜またはアルミニウム基材に対して、陽極酸化工程およびエッチング工程を交互に複数回繰り返すことによって、反転されたモスアイ構造を有するポーラスアルミナ層を有するモスアイ用型が得られる。
【００２２】
図３に示すポーラスアルミナ層３４（厚さｔｐ）は、ポーラス層（厚さは凹部３４ｐの深さＤｄに相当）とバリア層（厚さｔｂ）とを有する。ポーラスアルミナ層３４は、自己粘着シート１０Ａ、１０が有するモスアイ構造を反転した構造を有するので、その大きさを特徴づける対応するパラメータに同じ記号を用いることがある。
【００２３】
ポーラスアルミナ層３４が有する凹部３４ｐは、例えば円錐形であり、階段状の側面を有してもよい。凹部３４ｐの二次元的な大きさ（表面の法線から見たときの凹部の面積円相当径）Ｄｐは２０ｎｍ超５００ｎｍ未満で、深さＤｄは５０ｎｍ以上１０００ｎｍ（１μｍ）未満程度であることが好ましい。また、凹部３４ｐの底部は尖っている（最底部は点になっている）ことが好ましい。凹部３４ｐは密に充填されている場合、ポーラスアルミナ層３４の法線方向から見たときの凹部３４ｐの形状を円と仮定とすると、隣接する円は互いに重なり合い、隣接する凹部３４ｐの間に鞍部が形成される。なお、略円錐形の凹部３４ｐが鞍部を形成するように隣接しているときは、凹部３４ｐの二次元的な大きさＤｐは隣接間距離Ｄintと等しい。ポーラスアルミナ層３４の厚さｔｐは、例えば、約１μｍ以下である。
【００２４】
なお、図３に示すポーラスアルミナ層３４の下には、アルミニウム膜３８のうち、陽極酸化されなかったアルミニウム残存層３８ｒが存在している。必要に応じて、アルミニウム残存層３８ｒが存在しないように、アルミニウム膜３８を実質的に完全に陽極酸化してもよい。例えば、無機材料層３６が薄い場合には、アルミニウム基材３２側から容易に電流を供給することができる。
【００２５】
自己粘着シート１０Ａは、図３に示したモスアイ用型と平板型との間にシリコーンエラストマ前駆体を付与し、例えば、加熱することによって硬化することによって得られる。また、自己粘着シート１０Ａは、図３に示したモスアイ用型と凹部１６に対応するミクロな凸部（例えば円柱）を有する型とのシリコーンエラストマ前駆体を付与し、例えば、加熱することによって硬化することによって得られる。
【００２６】
自己粘着シート１０Ａ、１０Ｂは、デンタルミラーの鏡面に貼り付けて用いられ得る。図４に、本発明の実施形態による、自己粘着シート１０を備えるデンタルミラー１００の模式的な斜視図を示す。
【００２７】
デンタルミラー１００は、鏡面２２ｍを有する鏡部２２と鏡部２２に連結された支持部２４とを備え、鏡面２２ｍに、自己粘着シート１０の第２表面１４が密着させられている。自己粘着シート１０は、例えば、容易に着脱可能なように、鏡面２２ｍに密着される。なお、加熱（例えば１５０℃以上）することによって、鏡面２２ｍに自己粘着シート１０を強固に貼りつけてもよい。このとき、自己粘着シート１０の第２表面１４に例えばエキシマＵＶ（１７２ｎｍ）を照射することによって親水化しておいてもよい。
【００２８】
以下、実験例を示して、本発明の実施形態による自己粘着シートの特徴を説明する。
【００２９】
ポリジメチルシロキサン骨格を有するシリコーンエラストマの材料として、シルガード１８４（Ｓｙｌｇａｒｄ１８４，ダウコーニング社製、Ｓｙｌｇａｒｄは登録商標）と、ＬＳＲシリーズ（モメンティブ社）を用いた。シルガード１８４は、全体に対して１０質量％以上３０質量％以下のフュームドシリカを含む。ＬＳＲシリーズは全体に対して、０．１質量％以下のフュームドシリカを含む。
【００３０】
表１に各シリコーンエラストマシート（平坦な表面）のショアＡ硬度、摩擦抵抗、接触角（水、ヘキサデカン）を評価した結果を示す。それぞれ、エキシマＵＶを照射して改質した表面も併せて評価した。いずれのシートについても、エキシマＵＶ照射による劣化は認められなかった。
【００３１】
【表１】
2020181095.tif 000003
【００３２】
摩擦抵抗は、表面の滑らかな不織布（ザヴィーナ）を用い、荷重１００ｇで各シリコーンエラストマシートの表面を速度３０ｍｍ／ｍｉｎで１回擦ることにより評価した。接触角計（協和界面科学株式会社製、ＰＣＡ−１）を用いて、各試料フィルムの合成高分子膜の表面に対する、水およびヘキサデカンの静的接触角を測定した。
【００３３】
各シリコーンエラストマシートの平坦な表面（例えばアクリル板）に粘着させて、シートの強度および作業性を評価した。いずれのシートも粘着性を有していたが、ショアＡ硬度が９０のシートは、強度は高いものの柔軟性に乏しく、粘着させ難いことがわかった。ショアＡ硬度４３のシルガード１８４は強度が若干低く、引きちぎれることがあった。自己粘着性を利用して、例えば、デンタルミラーに用いる場合、患者ごとに使い捨てるのであれば問題ないが、繰り返し利用するには強度がやや不足している。ショアＡ硬度が８０のシートもやや柔軟性に欠け、ショアＡ硬度が６０、７０のシートが、柔軟性と強度のバランスに優れていた。
【００３４】
エキシマＵＶ照射による表面改質を行うと、いずれのシートでも水の接触角が小さくなっており、親水性が向上したと考えられる。またその結果として摩擦抵抗も上昇したと考えられる。
【００３５】
表２に、各シリコーンエラストマシートのモスアイ表面を評価した結果を示す。
【００３６】
【表２】
2020181095.tif 000004
【００３７】
表２と表１を比較すると分かるように、接触角は、水およびヘキサデカンのいずれについてもモスアイ表面の方が平坦面よりも接触角が大きかった。これはモスアイ表面のロータス効果によると考えられる。
【００３８】
優れた撥水性（水の静的接触角は１２０°以上）を有するモスアイ表面は防曇効果も有していた。図４に示したように、デンタルミラーの鏡面に自己粘着シートを貼りつけたところ、口腔内を観察中に、シート表面が曇ることはなかった。
【００３９】
また、モスアイ表面は、優れた反射防止性能を有し、３８０ｎｍ〜７８０ｎｍの可視光の全波長範囲において０．２％以下の反射率が得られる。また、０．２％以下の反射率が得られる入射角範囲も広い。したがって、本発明の実施形態による自己粘着シートを備えるデンタルミラーを用いると、色再現性の高い、鮮明な反射像を得ることができる。
【００４０】
自己粘着シートの第１表面または第２表面を、シランカップリング剤を用いて、親水性または疎水性（撥水性）に改質してもよい。例えば、第１表面を撥水性に改質し、第２表面を一層親水性に改質してもよい。なお、エキシマＵＶを照射して、一旦親水性に改質した後、シランカップリング剤で処理すると、シランカップリグ剤が加水分解した後、自己粘着シートの表面に効果的に結合するので好ましい。
【００４１】
本発明の実施形態による自己粘着シートは、それ自身が（第２表面が）自己粘着性を有しているので、上述したように、直接、デンタルミラーの鏡面に貼り付けて用いられ得るが、別途粘着剤を用いて貼り付けてもよい。ただし、粘着剤として例えばアクリル系粘着剤（例えば、パナック株式会社製のＰＤ−Ｓ１）を用いて自己粘着シートをデンタルミラーの鏡面に貼り付けて、滅菌処理（例えば、中性洗剤で洗浄後に、１３５℃のオートクレーブで加熱）を行うと、粘着剤が劣化し、鏡面からきれいに剥がせない（粘着剤が島状に残る）ことがあった。
【００４２】
これに対し、粘着剤として、ＰＤＭＳ骨格を有するシリコーン系粘着剤（例えば、日栄化工株式会社製のＳＩ７５−１００）を用いると、滅菌処理を行っても、粘着剤が劣化することがなく、鏡面からきれいに剥がすことができる。したがって、例えば、より強固な接着を実現するために、粘着剤を用いる場合には、ＰＤＭＳ骨格を有するシリコーン系粘着剤を用いることが好ましい。
【００４３】
本発明の実施形態による自己粘着シートは、デンタルミラーと同様に、口腔内撮影用ミラーにも好適に用いられる。図５Ａ〜図５Ｄに、本発明の実施形態による自己粘着シート１０ａ〜１９ｄをそれぞれ備える口腔内撮影用ミラー２００Ａ〜２００Ｄの模式的な平面図を示す。
【００４４】
図５Ａに示す様に、口腔内撮影用ミラー２００Ａは、鏡面を有する鏡領域４２Ａと支持領域４４Ａとを有する板状の本体４０Ａと、自己粘着シート１０ａとを有し、鏡面の少なくとも一部に自己粘着シート１０ａの粘着性を有する第２表面が密着させられている。本体４０Ａは、例えば、ステンレスで形成されており、鏡領域４２Ａには例えばロジウムコーティングが施されている。本体４０Ａの全体を鏡領域４２Ａとしてもよい。
【００４５】
口腔内撮影用ミラーは、種々の形状・大きさのものが市販されている。図５Ｂ、図５Ｃ、図５Ｄの例を示す。
【００４６】
図５Ｂに示す口腔内撮影用ミラー２００Ｂは、鏡面を有する鏡領域４２Ｂと支持領域４４Ｂとを有する板状の本体４０Ｂと、自己粘着シート１０ｂとを有し、鏡面の少なくとも一部に自己粘着シート１０ｂの粘着性を有する第２表面が密着させられている。口腔内撮影用ミラー２００Ｂは、側方用であり、本体４０Ｂは、細い長い形状を有している。
【００４７】
図５Ｃに示す口腔内撮影用ミラー２００Ｃも、鏡面を有する鏡領域４２Ｃと支持領域４４Ｃとを有する板状の本体４０Ｃと、自己粘着シート１０ｃとを有し、鏡面の少なくとも一部に自己粘着シート１０ｃの粘着性を有する第２表面が密着させられている。口腔内撮影用ミラー２００Ｃは、口腔内撮影用ミラー２００Ａよりも小さい口に用いられる。
【００４８】
図５Ｄに示す口腔内撮影用ミラー２００Ｄは、鏡面を有する鏡領域４２Ｄと支持領域４４Ｄとを有する板状の本体４０Ｄと、自己粘着シート１０ｄとを有し、鏡面の少なくとも一部に自己粘着シート１０ｄの粘着性を有する第２表面が密着させられている。口腔内撮影用ミラー２００Ｄは、支持領域４４Ｄの端部を覆うグリップ４６Ｄを有しており、口腔内撮影用ミラー２００Ａよりも持ちやすい構造を有している。
【００４９】
本発明の実施形態による自己粘着シートは、上記の例に限られず、反射防止が求められる受光面を有する種々の光学素子に用いられる。特に、撥水性に優れた自己粘着シートは、屋外で用いられる、例えば、防犯カメラのレンズ、道路反射鏡（カーブミラー）、交通信号機の各灯器など、種々の光学素子の受光面の少なくとも一部に、自己粘着シートの粘着性を有する表面を密着させて用いられる。撥水性に優れた自己粘着シートは、防曇性に加え、防汚性を発揮し得るので、屋外での用途に好適である。
【００５０】
図６Ａに、本発明の実施形態による、自己粘着シート１０ｅを備える道路反射鏡３００の模式的な側面図を示す。道路反射鏡３００は、反射鏡本体５２と、フード５４と、自己粘着シート１０ｅとを有している。鏡面５２ｍ上に自己粘着シート１０ｅの粘着性を有する第２表面が密着させられている。自己粘着シート１０ｅとして、第１表面が優れた撥水性（水の静的接触角は１２０°以上）を有する自己粘着シートを用いると、防曇性および／または防汚性に優れるので、鏡面５２ｍを清浄な状態に保つことができる。さらに、自己粘着性を利用しているので、図６Ａに模式的に示したように、鏡面５２ｍから容易に剥離できるので、メンテナンスが簡便であるという利点も得られる。
【００５１】
図６Ｂに、本発明の実施形態による、自己粘着シート１０ｆを備える信号機の灯器４００の模式的な断面図を示す。灯器４００は、外部レンズ６２と、光源（例えばＬＥＤ）６４と、筺体６６と、自己粘着シート１０ｆとを有している。灯器４００は、内部レンズ等をさらに有してもよいが、ここでは簡単さのために省略する。外部レンズ６２の受光面６２ｍ上に自己粘着シート１０ｆの粘着性を有する第２表面が密着させられている。
【００５２】
自己粘着シート１０ｆの第１表面は優れた反射防止性能を有するので、外部レンズ６２の受光面６２ｍに外部から入射した光が反射されることを抑制するので、反射光によって灯器から出射される光が見えづらくなることを抑制することができる。さらに、上述した道路反射鏡３００に用いた場合と同様に、第１表面が優れた撥水性を有する自己粘着シート１０ｆを用いることによって、優れた防曇性および防汚性を付与することができる。さらに、自己粘着性を利用しているので、図６Ｂに模式的に示したように、受光面６２ｍから容易に剥離できるので、メンテナンスが簡便であるという利点も得られる。
【００５３】
また、デンタルミラーについて上述したように、他の用途に用いられる場合も、本発明の実施形態による自己粘着シートを粘着剤を介して受光面に貼り付けてもよい。このとき、粘着剤としては、ＰＤＭＳ骨格を有するシリコーン系粘着剤を用いることが好ましい。
【００５４】
本発明の実施形態による自己粘着シートは、上述したようにデンタルミラーの鏡面（例えばガラスの表面）、口腔内撮影用ミラーの表面（例えばステンレス上のロジウム膜の表面）、道路反射鏡の鏡面（例えば、ステンレス、アクリル樹脂、ポリカーボネート樹脂またはガラスの表面）、交通信号機の灯器の外部レンズの受光面（ガラスの表面）に、粘着性を有する第２表面で密着することができる。自己粘着シート（第２表面）を密着させる表面は、金属材料、無機材料（ガラス）および樹脂材料のいずれで形成されていてもよく、平面であっても、曲面であってもよい。ただし、自己粘着シートを密着させる表面は平滑であることが好ましく、親水性が高いことが好ましい。粘着剤を介して自己粘着シートを貼り付ける場合、表面の平滑性は低くてもよい。
【産業上の利用可能性】
【００５５】
本発明の実施形態による自己粘着シートは、デンタルミラー、口腔内撮影用ミラーおよび種々の光学部品に好適に用いられる。
【符号の説明】
【００５６】
１０、１０Ａ、１０Ｂ      ：自己粘着シート
１２      ：シリコーンエラストマ
１２Ｓ    ：第１表面
１２ｐ    ：凸部
１４、１４Ａ、１４Ｂ    ：第２表面
１６      ：凹部
２２      ：鏡部
２２ｍ    ：鏡面
２４      ：支持部
１００    ：デンタルミラー
２００Ａ、２００Ｂ、２００Ｃ、２００Ｄ      ：口腔内撮影用ミラー
【図１】
2020181095.tif 000005
【図２】
2020181095.tif 000006
【図３】
2020181095.tif 000007
【図４】
2020181095.tif 000008
【図５Ａ】
2020181095.tif 000009
【図５Ｂ】
2020181095.tif 000010
【図５Ｃ】
2020181095.tif 000011
【図５Ｄ】
2020181095.tif 000012
【図６Ａ】
2020181095.tif 000013
【図６Ｂ】
2020181095.tif 000014
【手続補正書】
【提出日】令和2年4月20日(2020.4.20)
【手続補正１】
【補正対象書類名】明細書
【補正対象項目名】００２２
【補正方法】変更
【補正の内容】
【００２２】
図３に示すポーラスアルミナ層３４（厚さｔｐ）は、ポーラス層（厚さは凹部３４ｐの深さＤｄに相当）とバリア層（厚さｔｂ）とを有する。ポーラスアルミナ層３４は、自己粘着シート１０Ａ、１０Ｂが有するモスアイ構造を反転した構造を有するので、その大きさを特徴づける対応するパラメータに同じ記号を用いることがある。
【手続補正２】
【補正対象書類名】明細書
【補正対象項目名】００２５
【補正方法】変更
【補正の内容】
【００２５】
自己粘着シート１０Ａは、図３に示したモスアイ用型と平板型との間にシリコーンエラストマ前駆体を付与し、例えば、加熱することによって硬化することによって得られる。また、自己粘着シート１０Ｂは、図３に示したモスアイ用型と凹部１６に対応するミクロな凸部（例えば円柱）を有する型とのシリコーンエラストマ前駆体を付与し、例えば、加熱することによって硬化することによって得られる。
【手続補正３】
【補正対象書類名】明細書
【補正対象項目名】００３１
【補正方法】変更
【補正の内容】
【００３１】
【表１】
2020181095.tif 000015
【手続補正４】
【補正対象書類名】明細書
【補正対象項目名】００３３
【補正方法】変更
【補正の内容】
【００３３】
各シリコーンエラストマシートを平坦な表面（例えばアクリル板）に粘着させて、シートの強度および作業性を評価した。いずれのシートも粘着性を有していたが、ショアＡ硬度が９０のシートは、強度は高いものの柔軟性に乏しく、粘着させ難いことがわかった。ショアＡ硬度４３のシルガード１８４は強度が若干低く、引きちぎれることがあった。自己粘着性を利用して、例えば、デンタルミラーに用いる場合、患者ごとに使い捨てるのであれば問題ないが、繰り返し利用するには強度がやや不足している。ショアＡ硬度が８０のシートもやや柔軟性に欠け、ショアＡ硬度が６０、７０のシートが、柔軟性と強度のバランスに優れていた。
【手続補正５】
【補正対象書類名】明細書
【補正対象項目名】００４０
【補正方法】変更
【補正の内容】
【００４０】
自己粘着シートの第１表面または第２表面を、シランカップリング剤を用いて、親水性または疎水性（撥水性）に改質してもよい。例えば、第１表面を撥水性に改質し、第２表面を一層親水性に改質してもよい。なお、エキシマＵＶを照射して、一旦親水性に改質した後、シランカップリング剤で処理すると、シランカップリング剤が加水分解した後、自己粘着シートの表面に効果的に結合するので好ましい。
【手続補正６】
【補正対象書類名】明細書
【補正対象項目名】００４３
【補正方法】変更
【補正の内容】
【００４３】
本発明の実施形態による自己粘着シートは、デンタルミラーと同様に、口腔内撮影用ミラーにも好適に用いられる。図５Ａ〜図５Ｄに、本発明の実施形態による自己粘着シート１０ａ〜１０ｄをそれぞれ備える口腔内撮影用ミラー２００Ａ〜２００Ｄの模式的な平面図を示す。